(57)【要約】【課題】本発明は、インクジェット法により、耐洗濯性や耐折り曲げ性に優れる補強された布帛を、外観特性の変化を抑えながら製造することができ、布帛着弾時に滲みが抑制され、連続吐出安定性に優れる布帛用インクジェットインクを提供することを目的とする。【解決手段】多官能重合性モノマーと、沸点が１８０℃未満の低沸点溶媒と、沸点が１８０〜２５０℃の高沸点溶媒とを含む布帛用インクジェットインクであって、多官能重合性モノマーの含有量がインク全量に対して１５〜５０質量％であり、高沸点溶媒の含有量が、インク全量に対して１５〜４５質量％であり、低沸点溶媒の含有量が高沸点溶媒の含有量以上であり、２５℃におけるインク粘度（Ｖ１）と、布帛用インクジェットインクより低沸点溶媒を除いた残部の２５℃における粘度（Ｖ２）との比（Ｖ２／Ｖ１）が２０以上である布帛用インクジェットインク。【選択図】なし【特許請求の範囲】
【請求項１】
多官能重合性モノマーと、
沸点が１８０℃未満の低沸点溶媒と、
沸点が１８０〜２５０℃の高沸点溶媒とを含む布帛用インクジェットインクであって、
前記多官能重合性モノマーの含有量がインク全量に対して１５〜５０質量％であり、
前記高沸点溶媒の含有量が、インク全量に対して１５〜４０質量％であり、
前記低沸点溶媒の含有量が前記高沸点溶媒の含有量以上であり、
２５℃におけるインク粘度（Ｖ１）と、布帛用インクジェットインクより前記低沸点溶媒を除いた残部の２５℃における粘度（Ｖ２）との比（Ｖ２／Ｖ１）が２０以上である、布帛用インクジェットインク。
【請求項２】
さらに、界面活性剤を含有する、請求項１に記載の布帛用インクジェットインク。
【請求項３】
前記高沸点溶媒と前記低沸点溶媒との沸点差が４０℃以上である、請求項１または２に記載の布帛用インクジェットインク。
【請求項４】
２５℃における、表面張力が２０〜４０ｍＮ／ｍである、請求項１〜３のいずれかに記載の布帛用インクジェットインク。
【請求項５】
請求項１〜４のいずれかに記載の布帛用インクジェットインクを、インクジェット法により布帛に付与するインク付与工程と、
インクが付与された布帛に加熱処理または露光処理を施して、前記インクを硬化させる硬化工程とを備える、補強された布帛の製造方法。
【請求項６】
前記インク付与工程において、布帛に加熱処理を施しながら、布帛にインクを付与する、請求項５に記載の補強された布帛の製造方法。
【発明の詳細な説明】
【技術分野】
【０００１】
本発明は、布帛用インクジェットインク、および、該インクを使用して得られる補強された布帛の製造方法に関する。
【背景技術】
【０００２】
従来より、スポーツ衣料、コート、防護服といった着衣製品など様々な繊維製品に布帛が使用されている。一般的に、布帛のほつれ防止やコシ強化などのために、布帛表面に樹脂などを圧着する樹脂加工が行われていた（特許文献１）。
【０００３】
一方、近年、商品の美観に対する消費者の意識の向上に伴い、布帛に求められる要求性能が高まっており、従来の樹脂加工された布帛では必ずしもその要求特性に十分に答えることができなくなってきた。
具体的には、従来の樹脂加工された布帛では、樹脂加工前後によって表面の光沢感や色が変化してしまい、布帛自体の風合いが損なわれてしまう場合があった。また、商品の折り曲げや、商品の洗濯を繰り返すうちに、樹脂加工された部分が白化してしまい、商品の美観が損なわれてしまう場合もあった。
【０００４】
さらには、布帛を使用した表品のデザインの多様化に伴い、ボタン周りなど局所的な加工が必要とされていたが、従来のような樹脂加工法ではそれらのニーズに対して十分な対応を行うことが困難であった。
【０００５】
一方で、近年、インクジェット法によりインクを布帛に付与する方法が提案されている（特許文献２）。
【先行技術文献】
【特許文献】
【０００６】
【特許文献１】特公平０６−０６１９０９号公報
【特許文献２】特開２００３−２２１５２９号公報
【発明の概要】
【発明が解決しようとする課題】
【０００７】
本発明者らは、特許文献２を参照して製造したインクを用いてインクジェット法により布帛の要求特性の向上を試みた所、耐洗濯特性、耐折り曲げ性などの布帛の諸特性は、近年求められるレベルを満たしていないことを見出した。また、布帛の外観特性（光沢感など）に関しても、インクの付与前後において大きく異なり、布帛の風合いが損なわれる場合があることや、布帛上に着弾したインクが必要以上に拡がり（いわゆる「滲み」）などを生じる場合があることを見出した。
【０００８】
本発明は、上記実情に鑑みて、インクジェット法により、耐洗濯性や耐折り曲げ性に優れる補強された布帛を、外観特性の変化を抑えながら製造することができ、布帛着弾時に滲みが抑制され、連続吐出安定性に優れる布帛用インクジェットインクを提供することを目的とする。
さらに、本発明は、該インクを使用した補強された布帛の製造方法を提供することも目的とする。
【課題を解決するための手段】
【０００９】
本発明者は、鋭意検討を行った結果、所定量の低沸点溶媒および高沸点溶媒、並びに、多官能重合性モノマーを含むと共に、使用するインクの粘度を調整することにより、上記課題が解決できることを見出した。
即ち、本発明者らは、上記課題が下記構成により解決されることを見出した。
【００１０】
（１）  多官能重合性モノマーと、
沸点が１８０℃未満の低沸点溶媒と、
沸点が１８０〜２５０℃の高沸点溶媒とを含む布帛用インクジェットインクであって、
前記多官能重合性モノマーの含有量がインク全量に対して１５〜５０質量％であり、
前記高沸点溶媒の含有量が、インク全量に対して１５〜４０質量％であり、
前記低沸点溶媒の含有量が前記高沸点溶媒の含有量以上であり、
２５℃におけるインク粘度（Ｖ１）と、布帛用インクジェットインクより前記低沸点溶媒を除いた残部の２５℃における粘度（Ｖ２）との比（Ｖ２／Ｖ１）が２０以上である、布帛用インクジェットインク。
【００１１】
（２）  さらに、界面活性剤を含有する、（１）に記載の布帛用インクジェットインク。
（３）  前記高沸点溶媒と前記低沸点溶媒との沸点差が４０℃以上である、（１）または（２）に記載の布帛用インクジェットインク。
（４）  ２５℃における、表面張力が２０〜４０ｍＮ／ｍである、（１）〜（３）のいずれかに記載の布帛用インクジェットインク。
【００１２】
（５）  （１）〜（４）のいずれかに記載の布帛用インクジェットインクを、インクジェット法により布帛に付与するインク付与工程と、
インクが付与された布帛に加熱処理または露光処理を施して、前記インクを硬化させる硬化工程とを備える、補強された布帛の製造方法。
（６）  前記インク付与工程において、布帛に加熱処理を施しながら、布帛にインクを付与する、（４）に記載の補強された布帛の製造方法。
【発明の効果】
【００１３】
本発明によれば、インクジェット法により、耐洗濯性や耐折り曲げ性に優れる補強された布帛を、外観特性の変化を抑えながら製造することができ、布帛着弾時に滲みが抑制され、連続吐出安定性に優れる布帛用インクジェットインクを提供することができる。
さらに、本発明によれば、該インクを使用した補強された布帛の製造方法を提供することもできる。
【発明を実施するための形態】
【００１４】
以下に、本発明に係る布帛用インクジェットインク（以後、単にインクとも称する）、該インクを使用して得られる補強された布帛の製造方法について詳述する。
本発明のインクジェットインクの特徴点は、多官能重合性モノマー、低沸点溶媒および高沸点溶媒を含有し、製造されるインクとインクより低沸点溶媒を除いた残部の粘度とが所定の関係を満たす点にある。このようなインクであれば、インク吐出時においては優れた連続吐出安定性を達成することができる一方で、布帛への着弾時には低沸点溶媒などが揮発して粘度が上昇し、着弾位置からの拡がり（いわゆる「滲み」）が抑制される。さらに、インク着弾後においては、インク中に高沸点溶媒が一部残存することにより、インクが布帛に浸透し得る程度の浸透性を有しており、結果として布帛の風合いを変化させないように布帛内部に浸透し、硬化し得る。
まず、布帛用インクジェットインクに含有される各種成分（多官能重合性モノマー、低沸点溶媒、高沸点溶媒など）について詳述する。
【００１５】
＜多官能重合性モノマー＞
多官能重合性モノマーとは、分子内に２個以上の重合性基を有する化合物である。
重合性基の数は２個以上であればよいが、得られる布帛のコシの強さの付与、耐折れ曲げ性、耐洗濯性がより優れる点から、３〜８個が好ましく、４〜６個がより好ましい。
重合性基の数が１個である場合、得られる布帛のコシの強さの付与、耐折れ曲げ性、耐洗濯性に劣る。
【００１６】
多官能重合性モノマー中の重合性基の種類は特に限定されず、例えば、ラジカル重合性基、カチオン重合性基などが挙げられる。なかでも、素材の選択性が高く、布種に応じたインク作製の対応がより優れる点で、ラジカル重合性基が好ましい。
【００１７】
ラジカル重合性基としては、例えば、エチレン性不飽和性基などが挙げられる。より具体的には、アクリル酸エステル基、メタクリル酸エステル基、イタコン酸エステル基、クロトン酸エステル基、イソクロトン酸エステル基、マレイン酸エステル基などの不飽和カルボン酸エステル基、スチリル基、ビニル基、アクリル酸アミド基、メタクリル酸アミド基などが挙げられる。なかでも、本発明の効果がより優れる点で、メタクリル酸エステル基（メタアクリロイルオキシ基）、アクリル酸エステル基（アクリロイルオキシ基）、ビニル基、スチリル基、アクリル酸アミド基、メタクリル酸アミド基が好ましい。
【００１８】
カチオン重合性基としては、例えば、エポキシ基（例えば、脂環式エポキシ基、グリシジルエーテル基）、オキセタニル基、ビニルエーテル基、イソブチレン基、シクロペンタジエン基などが挙げられる。なかでも、本発明の効果がより優れる点で、エポキシ基、オキセタニル基が好ましい。
【００１９】
多官能重合性モノマーの分子量は特に制限されないが、インクの連続吐出安定性とインクの保存安定性、描画時のインクの滲み防止の観点から、１２００以下が好ましい。なお、下限としては、２００以上が好ましく、３００以上がより好ましい。
多官能重合性モノマーの粘度（２５℃）は特に制限されないが、インクの連続吐出安定性、インクの保存安定性、描画時のインクの滲み防止の観点から、１００〜３００００ｍＰａ・ｓが好ましく、２００〜２００００ｍＰａ・ｓがより好ましい。
なお、粘度は、モノマーを２５℃で保持した状態で、一般に用いられるＥ型粘度計（例えば、東機産業（株）製Ｅ型粘度計（ＲＥ−８０Ｌ））を用いることにより測定される値である。
【００２０】
多官能重合性モノマーの種類は特に制限されないが、入手容易性、選択可能な種類の自由度、反応性の観点から、多官能（メタ）アクリレートが好ましい。
例えば、２官能（メタ）アクリレートとしては、エチレングリコール（メタ）アクリレート、１，６−ヘキサンジオールジ（メタ）アクリレート、１，９−ノナンジオールジ（メタ）アクリレート、ポリプロピレングリコールジ（メタ）アクリレート、テトラエチレングリコールジ（メタ）アクリレート、ビスフェノキシエタノールフルオレンジアクリレートなどが挙げられる。
【００２１】
また、３官能以上の（メタ）アクリレートとしては、例えば、トリメチロールプロパントリ（メタ）アクリレート、ペンタエリスリトールトリ（メタ）アクリレート、トリ（（メタ）アクリロイロキシエチル）フォスフェート、ペンタエリスリトールテトラ（メタ）アクリレート、ジペンタエリスリトールペンタ（メタ）アクリレート、ジペンタエリスリトールヘキサ（メタ）アクリレートなどが挙げられる。
【００２２】
多官能重合性モノマーのインク中における含有量は特に制限されないが、インクの連続吐出安定性、インクの保存安定性、描画時のインクの滲み防止、得られる布帛の耐洗濯性、耐折り曲げ性の観点から、インク全量に対して、１５〜５０質量％であり、２０〜３５質量％が好ましい。含有量が１５質量％未満の場合、描画時のインクの滲み防止の点で劣る。含有量が５０質量％超の場合、インクの連続吐出安定性の点で劣る。
なお、インク中において、多官能重合性モノマーは１種のみを使用してもよいし、２種以上を併用してもよい。
【００２３】
なお、布帛用インクジェットインクには、単官能重合性モノマーが含まれていてもよい。
単官能重合性モノマーが含まれる場合は、多官能重合性モノマーと単官能重合性モノマーとの質量比（単官能重合性モノマーの質量／多官能重合性モノマーの質量）は、インクの連続吐出安定性、インクの保存安定性、描画時のインクの滲み防止、得られる布帛の耐洗濯性、耐折り曲げ性の観点から、０．０１〜１であることが好ましい。
【００２４】
＜溶媒（低沸点溶媒および高沸点溶媒）＞
本発明の布帛用インクジェットインクには、沸点が１８０℃未満の低沸点溶媒（第１の溶媒）と、沸点が１８０〜２５０℃の高沸点溶媒（第２の溶媒）とが含まれる。
低沸点溶媒の沸点は１８０℃未満であるが、インクの連続吐出安定性、および、描画時のインクの滲み防止の観点から、８０〜１７０℃が好ましく、１００〜１６０℃がより好ましい。
高沸点溶媒の沸点は１８０〜２５０℃であるが、インクの連続吐出安定性、および、得られる布帛の耐洗濯性、耐折り曲げ性の観点から、２００℃以上が好ましく、２２０℃以上がより好ましい。
なお、本明細書において、“沸点”とは、圧力１ａｔｍのもとでの沸点を意味する。
【００２５】
高沸点溶媒の沸点と、低沸点溶媒の沸点との差は、特に制限されないが、インクの連続吐出安定性と描画時のインクの滲み防止の両立の観点から、４０℃以上が好ましく、６０℃以上がより好ましい。
【００２６】
インク中における低沸点溶媒の含有量は、インク中における高沸点溶媒の含有量以上である。インクの連続吐出安定性と描画時の滲み防止の両立の観点から、低沸点溶媒の含有量は、インク中の低沸点溶媒と高沸点溶媒との合計量に対して、５０〜９０質量％が好ましく、６０〜８０質量％がより好ましい。
上記低沸点溶媒の含有量が高沸点溶媒の含有量より少ない場合、描画時のインクの滲みの点で劣る。
【００２７】
なお、高沸点溶媒のインク全量に対する含有量は、インクの連続吐出安定性と描画時のインクの滲み防止の両立の観点から、１５〜４０質量％であり、２０〜３５質量％がより好ましい。
また、高沸点溶媒と多官能重合性モノマーとの質量比（高沸点溶媒の質量／多官能重合性モノマーの質量）は、布帛へのインク浸透性と、画像滲み防止の観点から、０．１〜１０が好ましく、０．１５〜５がより好ましい。
【００２８】
低沸点溶媒の粘度（２５℃）は特に制限されないが、インクの連続吐出安定性などの吐出適正の観点から、３０ｍＰａ・ｓ以下が好ましく、２０ｍＰａ・ｓ以下がより好ましい。
高沸点溶媒の粘度（２５℃）は特に制限されないが、インクの連続吐出安定性などの吐出適正とインクの保存安定性の観点から、１０〜５０００ｍＰａ・ｓが好ましく、２０〜１５００ｍＰａ・ｓがより好ましい。
なお、粘度は、溶媒を２５℃で保持した状態で、一般に用いられるＥ型粘度計（例えば、東機産業（株）製Ｅ型粘度計（ＲＥ−８０Ｌ）を用いることにより測定される値である。
【００２９】
低沸点溶媒および高沸点溶媒の種類は、上記沸点を満たしていれば、特に制限されない。これら溶媒の具体例としては、水、炭化水素系溶媒、ハロゲン化炭化水素系溶媒、アルコール系溶媒、エーテル系溶媒、アセタール系溶媒、アルデヒド系溶媒、ケトン系溶媒、エステル系溶媒、アミド系溶媒、多価アルコール系溶媒とその誘導体、カルボン酸系溶媒およびカルボン酸無水物などが挙げられる。なかでも、取扱やすさ、使用する素材の溶解性などの点から、水、炭化水素系溶媒、ハロゲン化炭化水素系溶媒、アルコール系溶媒、エーテル系溶媒、ケトン系溶媒、エステル系溶媒などが好ましい。
【００３０】
炭化水素系溶媒の具体例としては、例えば、オクタン、ガソリン、シクロへキサン、シクロヘキセン、シクロペンタン、ジペンテン、デカリン、デカン、テトラリン、ドデカン、ノナン、ブタン、ヘキサン、ヘプタン、ペンタン、メチルシクロヘキサン、メチルシクロペンタン、流動パラフィン等の脂肪族炭化水素、アミルベンゼン、イソプロビルベンゼン、エチルベンゼン、キシレン類、ジエチルベンゼン類、ジメチルナフタレン、シメン類、スチレン、ドデシルベンゼン、トルエン、ナフタレン、ビフェニル、ベンゼン、メシチレン等の芳香族炭化水素などが挙げられる。
【００３１】
ハロゲン化炭化水素系溶媒の具体例としては、例えば、塩化メチル、塩化メチレン、クロロホルム、四塩化炭素、1,1-ジクロロエタン、1,2-ジクロロエタン、1,1-ジクロロエチレン、l,2-ジクロロエチレン、ジブロモエタン、ジブロモブタン、ジブロモプロパン、ジブロモペンタン、臭化アリル、臭化イソプロピル、臭化エチル、臭化オクチル、臭化ブチル、臭化プロピル、臭化メチル等の脂肪族ハロゲン化炭化水素、o-クロロトルエン、p-クロロトルエン、クロロベンゼン、2,3-ジクロロトルエン、2,4-ジクロロトルエン、2,5-ジクロロトルエン、2,6-ジクロロトルエン、ブロモナフタレン、ブロモベンゼン等の芳香族ハロゲン化炭化水素などが挙げられる。
【００３２】
アルコール系溶媒の具体例としては、例えば、アリルアルコール、イソアミルアルコール、イソブチルアルコール、イソプロピルアルコール、ウンデカノール、エタノール、2-エチルブタノール、2-エチルヘキサノール、エチレンクロロヒドリン、2-オクタノール、n-オクタノール、グリシドール、シクロヘキサノール、n-デカノール、n-ブタノール、s-ブタノール、t-ブタノール、フルフリルアルコール、プロパルギルアルコール、1-プロパノール、n-ヘキサノール、2-ヘプタノール、3-ヘプタノール、n-ヘプタノール、ベンジルアルコール、3-ペンタノール、メタノール等の脂肪族アルコール、エチルフェノール、オクチルフェノール、カテコール、キシレノール、グアヤコール、p-クミルフェノール、クレゾール、m-クレゾール、o-クレゾール、p-クレゾール、ドデシルフェノール、ナフトール、ノニルフェノール、フェノール、ベンジルフェノール、p-メトキシエチルフェノール等の芳香族アルコールなどが挙げられる。
【００３３】
エーテル系溶媒の具体例としては、例えば、アニソール、エチルイソアミルエーテル、エチル-t-ブチルエーテル、エチルベンジルエーテル、クレジルメチルエーテル、ジイソアミルエーテル、ジイソプロビルエーテル、ジエチルエーテル、ジフェニルエーテル、ジブチルエーテル、ジプロピルエーテル、ジベンジルエーテル、ジメチルエーテル、ビニルエチルエーテル、ビニルメチルエーテル、フェネトール、ブチルフェニルエーテル、メチル-t-ブチルエーテル等の鎖状エーテル、エピクロロヒドリン、エポキシブタン、クラウンエーテル類、酸化プロピレン、ジオキサン、ジグリシジルエーテル、1,8-シネオール、テトラヒドロピラン、テトラヒドロフラン、トリオキサン、フラン、フルフラール、メチルフラン等の環状エーテルなどが挙げられる。
【００３４】
アセタール系溶媒の具体例としては、例えば、ジエチルアセタール、メチラールなどが挙げられる。
【００３５】
アルデヒド系溶媒の具体例としては、例えば、アクロレイン、アセトアルデヒドなどが挙げられる。
【００３６】
ケトン系溶媒の具体例としては、例えば、シクロヘキサノン、アセチルアセトン、アセトフェノン、アセトン、イソホロン、ジアセトンアルコール、ジイソブチルケトン、ジイソプロピルケトン、ジエチルケトン、シクロヘキサノン、ジ-n-プロピルケトン、ホロン、メシチルオキシド、メチル-n-アミルケトン、メチルイソブチルケトン、メチルエチルケトン、メチルシクロヘキサノン、メチル-n-ブチルケトン、メチル-n-ピロピルケトン、メチル-n-ヘキシルケトン、メチル-n-ヘプチルケトンなどが挙げられる。
【００３７】
エステル系溶媒の具体例としては、例えば、アジピン酸ジエチル、アジピン酸ジオクチル等のアジピン酸エステル、アセチルクエン酸トリエチル、アセチルクエン酸トリブチル等のクエン酸エステル、アセト酢酸エチル、アセト酢酸メチル等のアセト酢酸エステル、アビエチン酸メチル等のアビエチン酸エステル、安息香酸エチル、安息香酸プロピル、安息香酸メチル等の安息香酸エステル、イソ吉草酸イソアミル、イソ吉草酸エチル等のイソ吉草酸エステル、ギ酸エチル、ギ酸ブチル、ギ酸メチル等のギ酸エステル、クエン酸トリブチル等のクエン酸エステル、ケイ酸エステル、ケイ皮酸エチル、ケイ皮酸メチル等のケイ皮酸エステル、酢酸ブチル、酢酸エチル、酢酸シクロヘキシル、酢酸プロピル、酢酸ベンジル、酢酸メチル等の酢酸エステル、サリチル酸イソアミル、サリチル酸ベンジル、サリチル酸メチル等のサリチル酸エステル、シュウ酸ジアミル、シュウ酸ジエチル、シェウ酸ジブチル等のシュウ酸エステル、酒石酸ジエチル、酒石酸ジブチル等の酒石酸エステル、ステアリン酸エチル、ステアリン酸ブチル等のステアリン酸エステル、セバシン酸ジオクチル、セバシン酸ジブチル等のセバシン酸エステル、炭酸ジエチル、炭酸ジフェニル、炭酸ジメチル等の炭酸エステル、乳酸アミル、乳酸エチル、乳酸ブチル、乳酸メチル等の乳酸エステル、フタル酸ジメチル、フタル酸ジエチル等のフタル酸エステル、プロピオン酸エチル、プロピオン酸ブチル、プロピオン酸メチル等のプロピオン酸エステルなどが挙げられる。
【００３８】
多価アルコール系溶媒とその誘導体の具体例としては、例えば、エチレングリコール、および、エチレンカルボナート、エチレングリコールジアセタート、エチレングリコールジエチルエーテル等のエチレングリコール誘導体：グリセリン、および、グリセリングリシジルエーテル等のグリセリン誘導体：ジエチレングリコール、および、ジエチレングリコールエチルメチルエ一テル、ジエチレングリコールクロロヒドリン、ジエチレシグリコールジアセタート、ジエチレングリコールジエチルエーテル等のジエチレングリコール誘導体：ジプロピレングリコール、および、ジプロピレングリコールモノエチルエーテル、ジプロピレングリコールモノブチルエーテル、ジプロピレングリコールモノプロピルエ一テル、ジプロピレングリコールモノメチルエーテル等のジプロピレングリコール誘導体：トリエチレングリコール、および、トリエチレングリコールジ-2-エチルブチラート、トリエチレシグリコールジメチルエーテル、トリエチレングリコールモノエチルエーテル、トリエチレングリコールモノメチルエーテル等のトリエチレングリコール誘導体：トリプロピレングリコール、およびトリプロピレングリコールモノメチルエーテル等のトリプロピレングリコール誘導体：プロピレングリコール、および、プロピレングリコールモノエチルエーテル、プロピレングリコールモノブチルエーテル、プロピレングリコールモノメチルエーテル等のプロピレングリコール誘導体、などが挙げられる。
【００３９】
アミド系溶媒としては、例えば、アセトアミド、カプロラクタム、N,N-ジメチルホルムアミド、2-ピロリドン、ホルムアミド、N-メチルピロリドン、N-メチルホルムアミド、などが挙げられる。
【００４０】
＜任意成分：界面活性剤＞
本発明の布帛用インクジェットインクには、界面活性剤が含まれていてもよい。界面活性剤がインク中に含まれることにより、インクの連続吐出安定性がより優れる。
使用される界面活性剤は、公知の界面活性剤を用いることができる。
界面活性剤の例として、ノニオン系界面活性剤、両性界面活性剤、アニオン系界面活性剤、カチオン系界面活性剤などが挙げられる。ノニオン系界面活性剤としては、例えば、ポリエチレングリコール誘導体、ポリプロピレングリコール誘導体が挙げられる。両性界面活性剤としては、例えば、長鎖アルキルのベタイン類が挙げられる。アンモニウムイオンを対イオンとするアニオン系界面活性剤としては、例えば、長鎖アルキル硫酸アンモニウム塩、アルキルアリール硫酸アンモニウム塩、アルキルアリールスルホン酸アンモニウム塩、アルキルリン酸アンモニウム塩、ポリカルボン酸系高分子のアンモニウム塩などが挙げられる。有機酸アニオンを対イオンとするカチオン系界面活性剤としては、例えば、長鎖アルキルアミンアセテート等が挙げられる。なお、上記以外にも、シリコーン系界面活性剤、含フッ素系界面活性剤、アクリル系界面活性剤が挙げられる。
【００４１】
界面活性剤がインクに含まれる場合、インク中における界面活性剤の含有量は特に制限されないが、インクの連続吐出安定性がより優れる点で、インク全量に対して、０．０１〜５質量％が好ましく、０．１〜３質量％がより好ましい。
【００４２】
＜任意成分：重合開始剤＞
本発明の布帛用インクジェットインクには、重合開始剤が含まれていてもよい。重合開始剤がインク中に含まれることにより、より効率良く重合反応が進行し、得られる布帛の耐洗濯性および耐折り曲げ性がより優れる。
使用される重合開始剤は、公知の重合開始剤（例えば、ラジカル重合開始剤、カチオン重合開始剤）を用いることができる。また、後述するインクの硬化工程の処理（加熱処理または露光処理）に応じて、適宜最適な化合物（熱重合開始剤、光重合開始剤）が選択される。
【００４３】
重合開始剤がインクに含まれる場合、インク中における重合開始剤の含有量は特に制限されないが、布帛の補強とインク安定性の両立の観点で、インク全量に対して、０．１〜５質量％が好ましく、０．５〜４質量％がより好ましい。
【００４４】
＜任意成分：色材＞
本発明の布帛用インクジェットインクには、色材が含まれていてもよい。色材がインク中に含まれることにより、デザインと布強度の同時付与が可能であり、また、補強部分のみを視覚的に強調する事が可能となる。
使用される色材は、公知の色材（例えば、染料、顔料）を用いることができ、後述する硬化工程などで高温プロセスを使用する場合は、顔料の使用が好ましい。
なお、染料を使用する場合、耐久性、耐洗濯性などの観点より、反応性染料（反応性基を有する染料）、分散性染料（水に不溶で分散して使用する染料）を使用することが好ましい。
【００４５】
色材がインクに含まれる場合、インク中における色材の含有量は特に制限されないが、インクの連続吐出安定性と着色力の両立の観点で、インク全量に対して、０．５〜１５質量％が好ましく、１〜１０質量％がより好ましい。
【００４６】
＜任意成分：その他＞
本発明の布帛用インクジェットインクには、必要に応じて、その他の添加剤（オリゴマー、バインダー樹脂、単官能重合性モノマーなど）が含まれていてもよい。
オリゴマーまたはバインダー樹脂がインクに含まれる場合、インク中におけるオリゴマーまたはバインダー樹脂の含有量が多すぎると、吐出安定性および保存安定性に悪影響を与えるおそれがあるため、インク全量に対して、０．１〜１０質量％が好ましい。
また、オリゴマーおよびバインダー樹脂の分子量としては、吐出安定性の観点から、５０００〜３００００程度であることが好ましい。
【００４７】
＜布帛用インクジェットインク＞
本発明の布帛用インクジェットインクは、布帛を補強するために使用される。より具体的には、布帛の外観特性の変化を抑えつつ、耐洗濯性、耐折れ曲がり性を向上させることができる。
【００４８】
本発明の布帛用インクジェットインクのインク粘度は、インクジェットヘッドで吐出可能な範囲であれば特に限定されないが、吐出安定性の観点から、２５℃において５０ｍＰａ・ｓ以下であることが好ましく、２〜２０ｍＰａ・ｓであることがより好ましく、２〜１５ｍＰａ・ｓであることが特に好ましい。
なお、上記粘度は、一般に用いられるＥ型粘度計（例えば、東機産業（株）製Ｅ型粘度計（ＲＥ−８０Ｌ）を用いることにより測定される値である。
【００４９】
本発明の布帛用インクジェットインクの２５℃におけるインク粘度（Ｖ１）と、該インクより上記低沸点溶媒を除いた残部の２５℃における粘度（Ｖ２）との比（Ｖ２／Ｖ１）は、２０以上であり、インクの連続吐出安定性と画像滲み防止の両立などの点から、２０〜１０００が好ましく、２５〜３５０がより好ましく、２５〜２００がさらに好ましい。比（Ｖ２／Ｖ１）が所定値以上であれば、低沸点溶媒が所定量揮発して着弾したインクが、着弾位置から不要な部分に拡がることを抑制できる。
比（Ｖ２／Ｖ１）が２０未満であると、画像滲み防止の点で劣る。
なお、上記残部とは、インクから低沸点溶媒を除いたインク成分（例えば、高沸点溶媒、多官能モノマーなど）を意図する。
【００５０】
また、布帛用インクジェットインクの２５℃の表面張力（静的表面張力）としては、布帛に対する濡れ性の向上、および、吐出安定性の点で、２０〜４０ｍＮ／ｍが好ましく、２０〜３５ｍＮ／ｍがより好ましい。
上述の表面張力は、一般的に用いられる表面張力計（例えば、協和界面科学（株）製、表面張力計ＦＡＣＥ  ＳＵＲＦＡＣＥ  ＴＥＮＳＩＯＭＥＴＥＲ  ＣＢＶＢ−Ａ３など）を用いて、ウィルヘルミー法で液温２５℃、６０％ＲＨにて測定される値である。
【００５１】
（布帛用インクジェットインクの製造方法）
本発明の布帛用インクジェットインクの製造方法は特に制限されず、公知のインクジェットインクの製造方法を適用することが可能である。例えば、溶媒（低溶媒沸点および高沸点溶媒）中に多官能重合性モノマーを溶解させた後、任意成分（例えば、界面活性剤、重合開始剤）を溶解させて布帛用インクジェットインクを調製することができる。
【００５２】
＜補強された布帛の製造方法＞
本発明のインクジェットインクを使用して補強された布帛を製造する方法は特に制限されないが、以下の工程を有することが好ましい。
（インク付与工程）  上記布帛用インクジェットインクを、インクジェット法により布帛に付与する工程
（硬化工程）  インクが付与された布帛に加熱処理または露光処理を施して、インクを硬化させる工程
以下に、各工程の手順について詳述する。
【００５３】
＜インク付与工程＞
インク付与工程は、上記布帛用インクジェットインクを、インクジェット法により布帛に付与する工程である。該工程においては、インクを布帛の任意の位置に付与することができ、付与されたインクは布帛表面から内部に浸透することができる。
まず、本工程で使用される布帛について詳述し、その後本工程の手順について詳述する。
【００５４】
（布帛）
本工程で使用される布帛を形成する繊維は特に制限されないが、例えば、天然繊維、再生繊維、合成繊維などが挙げられ、なかでも天然繊維、合成繊維が好ましい。より具体的には、セルロース繊維（例えば、綿、レーヨン、麻等）、ウール、ポリエステル繊維、ポリアミド繊維、アクリル繊維、ポリプロピレン繊維、アセテート繊維、ガラス繊維、カーボン繊維、アラミド繊維、ポリイミド繊維、ポリアクリルニトリル繊維、サルフォン系繊維などが挙げられる。
なお、繊維としては、上述した繊維（例えば、合成繊維）を２種以上含む混紡繊維であってもよい。
【００５５】
布帛を形成する繊維の太さ、および、フィラメント数は特に制限されないが、本補強により得られる本発明の効果（耐洗濯性や、耐折れ曲がり性など）がより大きい点から、繊維の太さは１０〜５００デニールが好ましく、４０〜３００デニールがより好ましく、フィラメント数は、５〜１００本が好ましく、１０〜５０本がより好ましい。
【００５６】
布帛を形成する繊維の織り方は特に制限されず、不織布、編物、平織、二重織、綾織り、朱子織などが挙げられる。なかでも、取扱い性に優れるなどの点から、編物および平織が好ましく、編物が特に好ましい。
【００５７】
布帛の目付は特に制限されないが、本補強により得られる本発明の効果（耐洗濯性や、耐折れ曲がり性など）がより大きい点から、から、１００〜１０００ｇ/ｍ2が好ましく、２００〜５００ｇ/ｍ2がより好ましい。
【００５８】
布帛表面の表面張力は使用されるインクにより適宜調整されるが、インクの浸透と、描画時のインクの滲み防止の両立の観点から、布帛表面の表面張力と上記布帛用インクジェットインクの表面張力との差は、１〜３０ｍＮ／ｍであることが好ましい。
【００５９】
布帛の厚みは特に制限されないが、本補強により得られる本発明の効果（耐洗濯性や、耐折れ曲がり性など）がより大きい点から、１００〜１０００μｍが好ましく、１５０〜５００μｍがより好ましい。
布帛の形状は特に限定されず、例えば、長尺状、円状、楕円状などが挙げられる。
【００６０】
（工程の手順）
インクジェット法は、液体吐出孔（インクジェットヘッド）から記録信号（デジタルデータ）に応じたピコリットルオーダーの液体を基材などの対象物に向けて吐出させパターンを形成させるものであり、微細なパターン形成に優れた方法である。
本工程で使用されるインクジェット方式は特に限定されず、帯電したインクジェットインクを連続的に噴射し電場によって制御する方法、圧電素子を用いて間欠的にインクジェットインクを噴射する方法、インクジェットインクを加熱してその発泡を利用して間欠的に噴射する方法等の、各種の従来公知の方法を採用できる。つまり、インクジェット描画は、ピエゾインクジェット方式や、熱インクジェット方式等、従来公知のいずれの方式によって行なってもよい。また、通常のインクジェット描画装置はもちろん、ヒーター等を搭載した描画装置なども使用できる。
【００６１】
使用されるインクジェットヘッドとしては、コンティニュアス型やオンデマンド型のピエゾ方式、サーマル方式、ソリッド方式、静電吸引方式等の種々の方式のインクジェットヘッド（吐出ヘッド）を用いることができる。なお、インクジェットヘッドには、必要に応じて、インク粘度を調整するための加熱手段（例えば、ヒーター）が備え付けられていてもよい。
また、インクジェットヘッドの吐出部（ノズル）は、単列配置に限定されず、複数列としても千鳥格子状に配置としてもよい。
【００６２】
本工程において、インクジェットヘッドから吐出される１滴あたりのインク吐出量は、２〜３０ｐｌが好ましく、２〜１５ｐｌがより好ましい。上記範囲内であれば、インクが布帛に着弾する時に粘度が上昇しやすく、インク画像の滲みをより抑えることができる。
【００６３】
上記インクジェット法により、本発明のインクを布帛上の任意の場所に滴下（吐出）する。このとき、布帛の全面に滴下してもよいし、所望のパターン状に滴下してもよい。
吐出した後、溶媒の除去を行うため、必要に応じて乾燥処理を施してもよい。このような乾燥処理は、例えば、ホットプレート、電気炉などによる処理の他、ランプアニールによって行うこともできる。
【００６４】
該インク付与工程においては、布帛に加熱処理を施しながら、布帛にインクを付与してもよい。該処理を施すことにより、布帛またはヒーターの輻射熱により、インク着弾前より溶媒の揮発効率が向上し、着弾されたインクから溶媒が素早く除去され、インクが布帛上の不要な部分に拡がるのを防ぐことができる。
加熱処理が施された布帛の温度は特に制限されないが、４０〜１００℃であることが好ましく、５０〜８０℃であることがより好ましい。
【００６５】
本工程において、インクが布帛に着弾した時の粘度（２５℃）が５０〜４５００ｍＰａ・ｓ（より好ましくは、３００〜４０００ｍＰａ・ｓ）となるように、吐出条件（吐出量、布帛の温度など）を調整することが好ましい。上記範囲内であれば、インク画像の滲みをより抑えることができる点で好ましい。
【００６６】
＜硬化工程＞
硬化工程は、上記インク付与工程によりインクが付与された布帛に加熱処理または露光処理を施して、インクを硬化させる工程である。布帛に付与されたインクは一部が布帛表面付近に浸透し、該インクを硬化することで、布帛のほつれ防止やコシ強化につながり、耐洗濯性および耐折り曲げ性などが向上する。
露光処理の方法はインクを硬化できれば特に制限されないが、例えば、ＵＶランプ、可視光線などによる光照射、電子線照射、Ｘ線照射などが挙げられる。光源としては、例えば、水銀灯、メタルハライドランプ、キセノンランプ、ケミカルランプ、カーボンアーク灯等がある。さらに、ｇ線、ｉ線、Ｄｅｅｐ−ＵＶ光、高密度エネルギービーム（レーザービーム）も使用できる。
より具体的な態様としては、赤外線レーザーによる走査露光、キセノン放電灯などの高照度フラッシュ露光や、赤外線ランプ露光などが好適に挙げられる。
露光時間としては、光源により異なるが、通常、０．１秒〜５分の間である。露光エネルギーとしては、使用される材料によって適宜選択されるが、１０００〜２０００００ｍＷ／ｃｍ2が好ましい。
【００６７】
加熱処理の方法はインクが硬化できれば特に制限されないが、例えば、送風乾燥機、オーブン、赤外線乾燥機、加熱ドラムなどを用いることができる。
加熱条件は特に限定されないが、温度４０〜１２０℃が好ましく、６０〜１００℃がより好ましく、加熱時間１０〜９０分が好ましく、２０〜６０分がより好ましい。
【００６８】
必要に応じて、加熱処理と露光処理とを組み合わせて実施してもよい。例えば、露光処理を行った後、加熱処理を施してもよい。
【００６９】
（任意工程：前処理工程）
上記インク付与工程の前に、布帛に対して滲み防止剤を付与する前処理工程を実施してもよい。布帛に対して滲み防止剤を付与することにより、インクが付与された時にインクの拡がりがより抑制され、所望の位置にインクを付与することができる。
【００７０】
使用される滲み防止剤は、公知の材料を使用することができ、例えば、各種樹脂ワックスやエマルション、石灰とでんぷん質、天然の糊剤などが挙げられる。
滲み防止剤を付与する方法は特に制限されず、上述したインクジェット法や、滲み防止剤を布帛に塗布する方法などが挙げられる。なお、必要に応じて、滲み防止剤を所定の溶媒に溶かした組成物を製造し、該組成物を布帛に付与してもよい。
【００７１】
また、滲み防止剤を布帛に付与後、溶媒などを除去するために、必要に応じて乾燥処理を施してもよい。
【００７２】
＜補強された布帛＞
上述した方法により製造される補強された布帛は、様々な用途に使用される。例えば、被服、家具装飾、包装用布、テント、幌などの外装品などが挙げられる。
より具体的には、所望の大きさに切り離され、その切り離された片は、縫着、接着、溶着などの最終的な加工品を得るための工程を施され、ワンピース、ドレス、ネクタイ、水着などの衣類や、布団カバー、ソファーカバー、ハンカチ、カーテンなどを得ることができる。
【実施例】
【００７３】
以下、実施例により、本発明について更に詳細に説明するが、本発明はこれらに限定されるものではない。
【００７４】
＜布帛用インクジェットインクの調製＞
下記の成分を表１に記載の配合割合で混合し、１時間撹拌し、布帛用インクジェットインクを調製した。
なお、表１で製造された各インクを５０℃の環境下、１０日間放置しても、その物性が変化せず、優れた保存安定性を有していた。
【００７５】
（モノマー）
・ジペンタエリスリトールヘキサアクリレート（ＤＰＨＡ）
・ジペンタエリスリトールヘキサグリシジルエーテル（ＤＰＨＧ）
・ジトリメチロールプロパンテトラアクリレート（ＤＴＭＰＴＡ）
・エチレンオキサイド変性トリメチロールプロパントリアクリレート（商標：ＳＲ―９０３５、サートマー製）
・フェノキシエチルアクリレート（ＰｈＥＡ、沸点３００℃以上）
【００７６】
（溶媒）
・蒸留水（沸点１００℃）
・プロピレングリコールモノメチルエーテルアセテート（ＰＧＭＥＡ、沸点１４６℃）
・シクロヘキサノン（沸点１５６℃）
・トリプロピレングリコールモノメチルエーテル（ＴＰＧｍＭＥ、沸点２４３℃）
・２−ピロリドン（沸点２４５℃）
・ジエチレングリコール（沸点２４４℃）
・グリセリン（沸点２９０℃）
【００７７】
（界面活性剤）
・オルフィンＥ１０１０（日信化学社製、アセチレンジオール系界面活性剤）
・ＢＹＫ−３２３（ＢＹＫケミー社製）
【００７８】
（オリゴマー）
・アロニックスＭ−１２００（東亞合成社製）
（バインダー）
・ＰＥＧ５０００（Ａｌｄｒｉｃｈ社製）
・アクリル樹脂（Ａｌｄｒｉｃｈ社製、PMMA-nBMA copolymer（Mw：20000））
【００７９】
（色材）
・顔料分散液Ａ（以下の調製法で得られた分散液）
以下の素材を下記の組成にて混合し、ミキサー（シルバーソン社製Ｌ４Ｒ）を用いて２，５００回転／分にて１０分撹拌した。その後、ビーズミル分散機ＤＩＳＰＥＲＭＡＴ ＬＳ（ＶＭＡ社製）に入れ、直径０．６５ｍｍのＹＴＺボール（ニッカトー社製）を用い、２，５００回転／分で６時間分散を行い、顔料分散物Ａを得た。
【００８０】
・ＩＲＧＡＬＩＴＴＥ ＢＬＵＥ ＧＬＶＯ  ３０質量部
・ＲＡＰＩ−ＣＵＲＥ ＤＶＥ−３  ２５質量部
・アジピン酸ジビニル  ２５質量部
・ＤＩＳＰＥＲＢＹＫ−１６８  ２０質量部
【００８１】
・顔料分散液Ｂ（以下の調製法で得られた分散液）
イソプロパノール（１８７．５質量部）を窒素雰囲気下、８０℃に加温した中に、メタクリル酸メチル（４７８質量部）／メタクリル酸（１７２質量部）／２−エチルヘキシルメタクリレート（３５０質量部）／２，２’−アゾビス（２−メチルブチロニトリル）（２２．０５質量部）の混合液を２時間かけて滴下した。滴下終了後、更に４時間、８０℃に保った後に、２５℃まで冷却した。溶媒を減圧除去することにより、平均重量分子量約３００００、酸価１５４ｍｇＫＯＨ／ｇの水溶性樹脂分散剤Ｐ−１（水溶性分散剤）を得た。
【００８２】
水溶性樹脂分散剤Ｐ−１（１５０質量部）を水に溶かして、水酸化カリウム水溶液を用いて中和後のｐＨが１０．１、水溶性樹脂分散剤濃度が３０．６質量％となるように水溶性樹脂分散剤水溶液を調製した。この水溶性樹脂分散剤水溶液１４７質量部に対し、ピグメントブルー１５：３（大日精化株式会社製 フタロシアニンブル−Ａ２２０）９０質量部と水３６２質量部を混合し、ビーズミル（０．１ｍｍΦジルコニアビーズ）を使い、３時間分散し、顔料濃度１５質量％の未架橋の顔料含有樹脂粒子の分散物Ｎ１を得た。
未架橋の顔料含有樹脂粒子の分散物Ｎ１（７０質量部）に対し、ポリエチレングリコールジグリシジルエーテル０．３５質量部を添加し、５０℃にて６時間半反応後、２５℃に冷却することにより、顔料濃度１４．９％の架橋された顔料含有樹脂粒子の分散物Ｂを得た。
【００８３】
・Ｂｌｕｅ  ＣＮ−ＭＧ（日本化薬社製）
・Ｂｌｕｅ  Ｅ−ＢＧ（日本化薬社製）
【００８４】
（重合開始剤）
・Ｖ−３０（Ｗａｋｏ製、アゾ系熱開始剤）
・ＩＲＧＡＣＵＲＥ８１９（チバスペシャルティケミカルズ製）
【００８５】
【表１】
2012158683.tif 000002
【００８６】
＜インクジェット法による補強された布帛の製造方法＞
Ｄｉｍａｔｉｘ社製インクジェットヘッド（ＳＥ−１２８：ヘッド温度はインク粘度が７〜１３ｃＰになる様に加温調整、ステージ温度を６０℃に設定）を搭載した富士フイルム製インクジェットプリンターＤＭＰ−３０００を用いて、上記で調製したインクを布帛に付与した。インクジェットヘッドから吐出される１滴あたりのインク吐出量は、１０ｐｌ（ピコリットル）であった。また、布帛表面の温度は５８℃であった。
その後、以下の硬化方法Ａまたは硬化方法Ｂにて、付与されたインクの硬化を行った。
（硬化方法Ａ）：布帛をオーブンにて１８０℃、３０分間加熱した。
（硬化方法Ｂ）：三永電機製作所製ＵＶＥ−２５１Ｓ（光源：ＥＬ−１００）にて布帛を露光（露光時間：１２０秒、露光エネルギー：３６００ｍＪ／ｃｍ2）し、その後オーブンにて１３０℃、３０分間加熱した。
【００８７】
なお、使用する布帛としては、以下の３種類を使用した。
・布帛Ａ  綿１００％  ２０／１６オックス平織布
・布帛Ｂ  ポリエステル１００％ツイル布
・布帛Ｃ：タテ糸にポリエステル１００％のフィラメントウーリー加工糸、ヨコ糸にポリエステル５０％、綿５０％の混紡糸を使用した生地の目付けが２５０ｇ／ｍ2の１／２ツイル織物
【００８８】
＜評価方法＞
（インクの粘度、表面張力）
上記で調製されたインクの粘度、および表面張力を測定した。
インク粘度は、得られたインクを２５℃に調温したまま、東機産業（株）製Ｅ型粘度計（ＲＥ−８０Ｌ）を用いて以下の条件で測定した。結果を表２に示す。
（測定条件）
・使用ロータ：１°  ３４’×Ｒ２４
・測定時間  ：２分間
・測定温度  ：２５℃
【００８９】
表面張力は、得られたインクを２５℃に調温したまま、協和界面科学（株）製表面張力計（ＦＡＣＥ  ＳＵＲＦＡＣＥ  ＴＥＮＳＩＯＭＥＴＥＲ  ＣＢＶＢ−Ａ３）を用いて測定した。結果を表２に示す。
【００９０】
上記で調製されたインクから沸点が１８０℃未満の低沸点溶媒を除去された残部の粘度を、上記と同様の方法で測定した（表２中、インク粘度（低沸点溶媒除去時）と表記する）。
【００９１】
（連続吐出安定性）
富士フイルムＤｉｍａｔｉｘ社製インクジェットプリンターＤＭＰ−２８３１を用い、１０ノズルを使用して４ｋＨｚの周波数で各インクの吐出を２０分間連続して行った。評価基準は以下の通りである。なお、実用上、「△」以上であることが必要である。
「○」：２０分後に０〜１ノズルにおいて不吐出または飛翔曲がりが生じている場合
「△」：２０分後に２〜３ノズルにおいて不吐出または飛翔曲がりが生じている場合
「×」：２０分後に４ノズル以上で不吐出若しくは飛翔曲がりが生じている場合、または、すべてのノズルで吐出開始自体が不可能な場合
【００９２】
（硬化性）
得られた布帛の表面を触り、タック性が観測されない場合を「○」、硬化不完全によりタック性が観測される場合を「×」とした。
【００９３】
（外観評価（光沢感））
インク付与前の布帛と、インク付与後の布帛との光沢感に関して、以下の基準に従って、評価した。
「○」：インク付与前後における光沢度の変化が１０％以下である場合
「×」：インク付与前後における光沢度の変化が１０％超である場合
なお、光沢度は、インク付与前および付与後の布帛に対して、ＪＩＳ Ｚ８７４１（１９９７年）に従い、デジタル変角光度計（商品名：ＵＧＶ−５Ｄ、スガ試験機（株）製）を用いて、入射角６０°、受光角６０°で測定した。
【００９４】
（外観評価（色相））
インク付与前の布帛と、インク付与後の布帛との色相に関して、以下の基準に従って、評価した。なお、該色相の評価は、使用されるインクに色材が含まれない場合のみ実施した。
「○」：インク付与前後におけるΔＥａｂが１０以下である場合
「×」：インク付与前後におけるΔＥａｂが１０％超である場合
なお、色相の測定には、ＵＶ−５６０（日本分光社製）を用いた。ΔＥａｂは、ＣＩＥ１９７６（Ｌ＊，ａ＊，ｂ＊）空間表色系による以下の色差公式から求められる値である（日本色彩学会編 新編色彩科学ハンドブック（昭和６０年）ｐ．２６６）。
ΔＥａｂ＝｛（ΔＬ）2＋（Δａ）2＋（Δｂ）2｝1/2
【００９５】
（耐折曲げ性）
試験布（インク付与後の布帛）に対してＪＩＳ  Ｋ−５６００対応の屈曲試験機を用い、１８０℃折り曲げを一定回数行い、その後の外観変化を目視にて確認した。表面の割れや、色または光沢感に変化を生じた時点で評価を終了し、以下のように評価した。
「◎」：１０００回以上の折り曲げ試験にて外観変化があった場合。
「○」：５００回以上１０００回未満の折り曲げ試験にて外観変化があった場合。
「△」：１００回以上５００回未満の折り曲げ試験にて外観変化があった場合。
「×」：１００回未満の折り曲げ試験にて外観変化があった場合。
尚、実用上、△以上の評価が必要となる。
【００９６】
（耐洗濯性）
ＪＩＳ  Ｌ  ０８４４で使用されるラウンダオメータを用い、液量１００ｍＬ、石鹸０．５ｇと試験布を入れ、４０℃で３０分間攪拌、水洗、脱水、乾燥を所定回数行い、その後の外観変化を目視にて確認した。表面の割れや、色または光沢感に変化を生じた時点で評価を終了し、以下の様に評価した。
「○」：４００回以上の洗濯試験にて外観変化があった場合。
「△」：１００回以上４００回未満の洗濯試験にて外観変化があった場合。
「×」：１００回未満の洗濯試験にて外観変化があった場合。
尚、実用上、△以上の評価が必要となる。
【００９７】
（滲み評価）
試験布帛上へ、５ｍｍ□の範囲に、滴量１０ｐｌ、打滴間隔１０μｍで１０箇所の描画を行い、描画画像の各辺の平均拡がり長さ（４辺×１０箇所の計４０辺の平均）を測定し、以下の様に評価した。
「○」：インク拡がりが２ｍｍ以内であった場合。
「△」：インク拡がりが２ｍｍより大きく、４ｍｍ以内であった場合。
「×」：インク拡がりが４ｍｍより大きかった場合。
尚、実用上、△以上の評価が必要となる。
【００９８】
なお、表２中における比較例７は、アイロンを用いてアイロンプリントペーパーＫＪ−ＰＳ１０（コクヨ社製）を布帛に熱圧着（温度：２００℃、時間：２分間）して得られる布帛に対して、各種評価を行った結果を示す。
また、表２中における比較例８は、ＥＰＩＣＬＯＮ  ＴＳＲ−９６０（ＤＩＣ社製）に対し、テトラエチレンペンタミンを１０質量％添加し、メチルエチルケトンを用いて２倍に希釈した液を布帛表面に塗布して、加熱処理（温度：１３０℃、時間：３０分間）を行って得られた布帛に対して、各種評価を行った結果を示す。
【００９９】
【表２】
2012158683.tif 000003
【０１００】
上記表２の結果より、本発明の布帛用インクジェットインクを使用すると、優れた連続吐出安定性を示しつつ、インクの滲みが抑制され、得られる布帛の外観特性を損なうことなく、耐折り曲げ性および耐洗濯性を向上させることができる。
一方、比較例においては、インクの連続吐出安定性、描画画像のインクの滲み、布帛への強度付与、布帛の外観維持の鼎立が困難である。